(57)【特許請求の範囲】
【請求項１】
金属ベース板の上部に固定された半導体素子と、所定温度で硬化させた硬化物の室温における破断伸び率が室温における針入度（単位：ｍｍ）の４％以上に調整され、かつ所定温度で硬化させた硬化物の室温での損失弾性率が、測定周波数０．１Ｈｚから１Ｈｚの範囲において、貯蔵弾性率の１７％以上に調整されたシリコーン樹脂で形成され、前記半導体素子を被覆する封止樹脂体と、前記封止樹脂体を囲繞する筐体とを備えてなる半導体装置。
【請求項２】
封止樹脂体は、所定温度で硬化させた硬化物の室温での針入度が、１０ｍｍ以上、８０ｍｍ以下に調整されたシリコーン樹脂で形成されていることを特徴とする請求項１記載の半導体装置。
【請求項３】
封止樹脂体は、所定温度で硬化させた硬化物の−８０℃での針入度が、室温での針入度の５０％以上に調整されたシリコーン樹脂で形成されていることを特徴とする請求項２記載の半導体装置。
【請求項４】
封止樹脂体は、硬化温度がヒートサイクル試験の上限温度以下に調整されたシリコーン樹脂で形成されていることを特徴とする請求項１ないし３のいずれか一項に記載の半導体装置。
【請求項５】
封止樹脂体は、難燃性評価基準であるＶ−１を満足するように調整されたシリコーン樹脂で形成されていることを特徴とする請求項１または４のいずれか一項に記載の半導体装置。
【請求項６】
封止樹脂体は、シリコーン樹脂よりも線膨張率が低い充填剤を含んでなる請求項１ないし５のいずれか一項に記載の半導体装置。
【請求項７】
充填剤は、金属酸化物、金属窒化物、金属水酸化物、金属有機燐酸塩、金属無機酸塩または有機高分子量体からなる請求項６記載の半導体装置。
【請求項８】
封止樹脂体は、充填剤をシリコーン樹脂に対し３０〜８０重量％含んでなる請求項７記載の半導体装置。
【請求項９】
筐体は、外部から半導体素子に制御信号を供給可能な外部端子台を有していることを特徴とする請求項１記載の半導体装置。
【請求項１０】
封止樹脂体の上面に熱硬化性樹脂で形成されかつ筐体に囲繞される構造樹脂体を備え、前記構造樹脂体は半導体素子に電力を供給するエミッタ電極とコレクタ電極を被覆していることを特徴とする請求項１または９記載の半導体装置。
【発明の詳細な説明】
【０００１】
【発明の属する技術分野】
この発明は、シリコーン樹脂で封止された半導体装置に関するものである。
【０００２】
【従来の技術】
シリコーン樹脂は有機基を持つケイ素が酸素と交互に結合した結合を骨格に持った樹脂で、密着性に優れ、硬化収縮が少ない絶縁材料であるため、電力用半導体装置等の半導体封止樹脂として一般的に使用されている。
【０００３】
図１０はシリコーン樹脂で封止された従来の電力用半導体装置の側面断面図を示している。エミッタ電極１とコレクタ電極２は絶縁板３を介して積層され、制御基板４とともに樹脂ケース５に収容されている。樹脂ケース５の内部は従来の半導体封止樹脂で形成された封止樹脂体６ｂで封止されている。電力用半導体装置の底面である金属ベース板７は樹脂ケース５に固定されている。セラミック基板８は放熱のために設けられており、両面には上基板電極９と、下基板電極１０が接合されている。下基板電極１０ははんだによって金属ベース板７と接合されている。上基板電極９の上面には電力用半導体素子１１が接合されており、この電力用半導体素子１１は制御基板４から制御信号を受けて動作する。
【０００４】
アルミワイヤ１２はエミッタ電極１、コレクタ電極２、上基板電極９および電力用半導体素子１１をそれぞれ接続する。樹脂ケース５の上側開口部には蓋１４が接着され、樹脂ケース５、金属ベース板７および蓋１４で電力用半導体装置の筐体を構成している。制御基板４は、外部端子台１５を通じて筐体の外部と接続されている。内部端子台１３は接続端子１６を介して制御基板４の荷重を支えている。絶縁板３を介して積層されたエミッタ電極１とコレクタ電極２は金属ベース板７に予備絶縁板１７を介して接着されている。
【０００５】
【発明が解決しようとする課題】
エミッタ電極１とコレクタ電極２を積層するために、エミッタ電極１、絶縁板３およびコレクタ電極２は、通常、接着シートによって互いに貼り合わされており、この貼り合わせ部分には多くの隙間が残存する。残存する隙間は、最初は減圧状態であるが、放置しておくとやがて常圧になる。常圧に戻った隙間がヒートサイクル試験やパワーサイクル試験で加熱されると、隙間中の空気が封止樹脂体６ｂに押し出され、気泡が発生する現象が生じる（図１１(a)参照）。気泡はヒートサイクル試験で、セラミック基板８と上基板電極９または下基板電極１０との間で、あるいは金属ベース板７と下基板電極１０との間で発生することもある。
【０００６】
ここで、パワーサイクル試験は電力用半導体素子１１をオン・オフ駆動し、電力用半導体素子自信を発熱させるサイクル試験を指す。このとき電力用半導体素子１１は例えば１００℃程度温度が上昇する。これに対してヒートサイクル試験は電力用半導体装置をオーブンの中に入れて、電力用半導体装置全体を加熱冷却するサイクル試験を指す。
【０００７】
振動試験においても、残存する隙間から気泡が発生し、封止樹脂体６ｂに亀裂（割れ）が生じることがある（図１１(b)参照）。
封止樹脂体６ｂの線膨張係数（約１×10-3/℃）に比べると、セラミック基板８の線膨張係数（約5×10-6/℃）と電力用半導体素子１１の線膨張係数（約4.5×10-6／℃）は約1/100以下であるため、ヒートサイクルやパワーサイクルが繰り返されると、絶縁板３と封止樹脂体６ｂの界面で剥離が生じることがある（図１１(c)参照）。界面剥離は電力用半導体素子１１やセラミック基板８でも起き、同時に封止樹脂体６ｂに亀裂破壊が生じることもある。
【０００８】
さらに、制御基板４が電力用半導体素子１１の上方に固定されているため、ヒートサイクルやパワーサイクルあるいは振動に伴って封止樹脂体６ｂが膨張または収縮する際に、制御基板４が封止樹脂体６ｂの変形の障害となり、制御基板４の端部から亀裂が進展したりアルミワイヤ１２が断裂破壊することがある。
【０００９】
以上説明した封止樹脂体６ｂの亀裂や界面剥離あるいはアルミワイヤ１２の断裂破壊は、筐体の底面積が筐体の高さに比べて充分に大きい場合（例えば1×101以上）、または充分に小さい場合（例えば1×10-5以下）には、起こりにくい。通常の電力用半導体装置では、（高さ）／（底面積）は例えば2×10-3（1/mm）程度であるため、亀裂や界面剥離あるいはアルミワイヤ１２の断裂破壊が起こりやすい構造になっている。
【００１０】
気泡、亀裂および界面剥離が生じた部位に高電圧が印加されると、部分放電（微小放電）が生じ、放電に起因するノイズにより電力用半導体素子１１が誤動作する不都合があった。また封止樹脂体６ｂに硬化収縮が起きて、アルミワイヤ１２の断裂破壊を誘発すると、他のアルミワイヤ１２にかかる電圧負荷が増大するので、アルミワイヤの接続信頼性が低下し、電力用半導体装置の動作不良に至る不都合もあった。
【００１１】
本発明は以上に説明した課題を解決するためになされたもので、ヒートサイクルやパワーサイクルあるいは振動を加えても、封止樹脂体に気泡、亀裂または界面剥離などが生じることを防止でき、その結果、高い信頼性を保って動作可能な半導体装置を提供すること目的としている。
【００１２】
本発明にかかる半導体装置は、金属ベース板の上部に固定された半導体素子と、所定温度で硬化させた硬化物の室温における破断伸び率が室温における針入度（単位：ｍｍ）の４％以上に調整され、かつ所定温度で硬化させた硬化物の室温での針入度が、１０ｍｍ以上、８０ｍｍ以下に調整され、かつ所定温度で硬化させた硬化物の室温での損失弾性率が、測定周波数０．１Ｈｚから１Ｈｚの範囲において、貯蔵弾性率の１７％以上に調整されたシリコーン樹脂で形成され、半導体素子を被覆する封止樹脂体と、封止樹脂体を囲繞する筐体とを備えている。
【００１３】
封止樹脂体は、所定温度で硬化させた硬化物の室温での針入度が、１０ｍｍ以上、８０ｍｍ以下に調整されたシリコーン樹脂で形成されていてもよい。また、封止樹脂体は、所定温度で硬化させた硬化物の−８０℃での針入度が、室温での針入度の５０％以上に調整されたシリコーン樹脂で形成されていてもよい。
【００１４】
また、封止樹脂体は、硬化温度がヒートサイクル試験の上限温度以下に調整されたシリコーン樹脂で形成されていてもよい。
また、封止樹脂体は、難燃性評価基準であるＶ−１を満足するように調整されたシリコーン樹脂で形成されていてもよい。
【００１５】
また、封止樹脂体は、シリコーン樹脂よりも線膨張率が低い充填剤を含んでいてもよい。
充填剤は、金属酸化物、金属窒化物、金属水酸化物、金属有機燐酸塩、金属無機酸塩または有機高分子量体からなるものである。
封止樹脂体は、充填剤をシリコーン樹脂に対し３０〜８０重量％含んでいてもよい。
【００１６】
筐体は、外部から半導体素子に制御信号を供給可能な外部端子台を有していてもよい。
また、封止樹脂体の上面に熱硬化性樹脂で形成されかつ筐体に囲繞される構造樹脂体を備え、構造樹脂体は半導体素子に電力を供給するエミッタ電極とコレクタ電極を被覆していてもよい。
【００１７】
【発明の実施の形態】
本発明にかかる半導体装置は、封止する半導体素子の種類、容量に制限を受けることはないが、特に、消費電力や印加電圧が大きい電力用半導体素子を内部に封止する場合にその特性を充分に発揮することができる。電力用半導体装置には、電力用半導体素子１１のオン・オフ駆動に伴って大きな温度差が発生するので、気泡や亀裂の発生等に関して特に厳しい仕様が要求されている。
【００１８】
実施の形態１．
図１は本発明にかかる半導体封止樹脂（以下、半導体封止樹脂Ａと略す）で封止された電力用半導体装置の側面断面図を示している。エミッタ電極１とコレクタ電極２は絶縁板３を介して積層され、制御基板４とともに樹脂ケース５に収容されている。樹脂ケース５の内部は半導体封止樹脂Ａで形成された封止樹脂体６ａで封止されている。半導体封止樹脂Ａの調整方法は後述する実施例１から７で、具体例に基づいて詳細に説明する。
【００１９】
樹脂ケース５は放熱のために設けられている金属ベース板７に固定されている。電力用半導体素子１１の発熱量は大きいので、金属ベース板７を熱伝導性の良い材質、例えば銅（表面はニッケルメッキされている）、モリブデンなどで作成する。冷却効果を高めるために金属ベース板７の内部に冷媒を流すこともある。セラミック基板８の両面には上基板電極９と下基板電極１０が接合されている。放熱のために設けられているセラミック基板８にはAl2O3、SiN、AlN、SiO2、BNなどの材料が用いられる。寸法形状が異なるが、内部端子台１３は上基板電極９と下基板電極１０が接合されたセラミック基板８と同様な構造を有する。
【００２０】
下基板電極１０ははんだによって金属ベース板７と接合されている。上基板電極９の上面に接合された電力用半導体素子１１は、金属ベース板７に固定されており、制御基板４から制御信号（ゲート信号）を受けて動作する。
電力用半導体素子１１には例えばＩＧＢＴ（Insulated Gate Bipolar Transistor）、ＧＴＯサイリスタ(Gate Turn Off Thyristor)、ダイオードなどがあり、種類や型式を問わず適用可能である。
【００２１】
図１には電力用半導体素子１１が１個しか描かれていないが、複数個の電力用半導体素子１１を並列または直列に接続して一枚の金属ベース板７に配置してもよい。接続する電力用半導体素子１１の容量に特に制限はなく、ワンチップ当たり150kW以上の大容量電力半導体素子も使用することができる。例えば、330kW(3.3kV/0.1kA)のＩＧＢＴを１２個並列に収容した電力用半導体装置HVIPM（High Voltage Integrated Power Module，3.3kV/1.2kA）も製作可能であった。
【００２２】
エミッタ電極１、コレクタ電極２、上基板電極９、電力用半導体素子１１および内部端子台１３はアルミワイヤ１２でそれぞれ接続されている。制御基板４は、内部端子台１３が支えているので、電力半導体素子１１に制御基板４の荷重が直接加わることを避けられる。樹脂ケース５の上側開口部には例えばガラスエポキシ樹脂で形成された蓋１４が接着されており、樹脂ケース５、金属ベース板７および蓋１４で電力用半導体装置の筐体を構成している。制御基板４は外部端子台１５を通じて筐体の外部と接続されている。
【００２３】
次に電力用半導体装置の製造方法について説明する。上基板電極９と下基板電極１０を接合したセラミック基板８を金属ベース板７の上部に、はんだリフローで固定する。次に、電力用半導体素子１１と上基板電極９をはんだ接合して、電力用半導体素子１１を金属ベース板の上部に固定する。次に、予め絶縁板３を介して積層させておいたエミッタ電極１とコレクタ電極２を金属ベース板７に予備絶縁板１７を介して接着させる。
【００２４】
次に、エミッタ電極１、コレクタ電極２、上基板電極９、電力用半導体素子１１および内部端子台１３をアルミワイヤ１２でそれぞれ接続する。次に、予め接続端子１６を取り付けた制御基板４を内部端子台１３に接続する。次に、樹脂ケース５を金属ベース板７に取り付ける。
【００２５】
さらに、約１３Ｐａ（約0.1Torr）に減圧した状態で、半導体封止樹脂Ａを制御基板４の上部まで注入し、そのまま約１０分間脱泡する。半導体封止樹脂Ａは粘性が適切であるため、注入すると樹脂ケース５の内部の隅々まで、浸入する。その後、所定の硬化時間、硬化温度にて半導体封止樹脂Ａを硬化させると封止樹脂体６ａが形成される。次に、樹脂ケース５の上側開口部に蓋１４を接着剤で接着する。
半導体封止樹脂Ａの注入方法は従来の半導体封止樹脂を注入する方法と同様であり、注入装置の新規投入による電力用半導体装置の高コスト化は起こらない。
【００２６】
電力用半導体装置の作動中、電力用半導体素子１１や上基板電極９には例えば３ｋＶ程度の高電圧が印加されるが、封止樹脂体６ａで電力用半導体素子１１やセラミック基板８を被覆し、封止することにより、短い沿面距離で沿面絶縁耐圧を確保できる。また、熱伝導性の高い窒化アルミニウムなどのセラミックをセラミック基板８の材料として使うことにより、電力用半導体素子１１からの発熱は効果的に金属ベース板７へ放熱される。
【００２７】
本発明にかかる電力用半導体装置は、封止樹脂体６ａが半導体封止樹脂Ａで形成されているため、ヒートサイクル試験やパワーサイクル試験または振動試験（例えば10〜500Hz、10G、XYZ各方向２時間）の際に、封止樹脂体６ａに気泡が入ること（図１１(a)参照）、亀裂が発生すること（図１１(b)参照）、また界面剥離が生じること（図１１(c)参照）などを防止できる。
【００２８】
なお、制御基板は電力用半導体装置の筐体の外部に設けられていてもよい。電力用半導体素子１１の制御信号は外部端子台１５を介して筐体の内部に供給される。
制御基板を筐体の外部に設けることで、ヒートサイクル試験やパワーサイクル試験そして振動試験の際に、封止樹脂体６ａの応力が集中する個所を減らすことができる。その結果、気泡や亀裂の発生、界面剥離およびアルミワイヤ１２の断裂破壊が抑えられるので、電力用半導体装置の信頼性を向上できる。また、制御基板を外部に設けることで、制御基板の交換が容易になり、電力用半導体装置の多様な要求に対応しやすくなるので、低コスト化に対応できる。
【００２９】
実施の形態２．
図２は本発明にかかる電力用半導体装置の別の形態を表す側面断面図である。この実施の形態２では電流を導入する構造が図１に示された実施の形態１とは大きく異なる。
【００３０】
電力用半導体素子１１の上方に設けられた制御基板４は中継電極２０ａ、２０ｂで保持されている。支柱電極２１ａ（図１のエミッタ電極１に対応）および２１ｂ（図２のコレクタ電極２に対応）はケース２２に取り付けられた電極取り出し用端子２３ａおよび電極取り出し用端子２３ｂとそれぞれ接続されている。アルミワイヤ１２が電力用半導体素子１１および上基板電極９をそれぞれ結線するので、支柱電極２１ａ、２１ｂの荷重が電力用半導体素子１１及び制御基板４に直接加わることを避けられる。
【００３１】
封止樹脂体６ａは電力用半導体素子１１および制御基板４を覆って封止している。封止樹脂体６ａの上面には、支柱電極２１ａ、２１ｂを被覆し、高強度の熱硬化性樹脂（例えばエポキシ樹脂）で形成された構造樹脂体２４が封入されている。構造樹脂体２４は、支柱電極２１ａ、２１ｂと電極取り出し用端子２３ａ、２３ｂを堅固に保持する。蓋１４は金属ベース板７に固定されているケース２２の上部に接着されている。ケース２２と金属ベース板７で電力用半導体装置の筐体を構成している。
【００３２】
図２に示された電力用半導体装置は、支柱電極２１ａ、２１ｂが絶縁板３を介して積層されていないため、図１に示された電力用半導体装置に比べて気泡の発生個所を減らすことが出来る。さらに半導体封止樹脂Ａを用いているので、ヒートサイクル試験やパワーサイクル試験そして振動試験の際に、気泡や亀裂の発生、界面剥離、そしてアルミワイヤ１２の断裂破壊を防止し、電力用半導体装置の信頼性を向上できる。
【００３３】
なお、制御基板はケース２２と金属ベース板７で構成される電力用半導体装置の筐体の外部に設けられていてもい。
制御基板を筐体の外部に設けることで、ヒートサイクル試験やパワーサイクル試験そして振動試験の際に、封止樹脂体６ａの応力が集中する個所を減らすことができる。その結果、気泡や亀裂の発生、界面剥離およびアルミワイヤ１２の断裂破壊が抑えられるので、電力用半導体装置の信頼性を向上できる。また、制御基板を外部に設けることで、制御基板の交換が容易になり、電力用半導体装置の多様な要求に対応しやすくなるので、低コスト化に対応できる。
【００３４】
次に半導体封止樹脂Ａの調整方法を実施例に基づいて説明する。半導体封止樹脂Ａは所定温度、所定時間で硬化させた樹脂硬化物の針入度、破断伸び率、弾性率などの物性値に基づいて調整されたシリコーン樹脂である。図３は様々な条件で調整した３１種類のシリコーン樹脂（東レ・ダウコーニング・シリコン社製）の特性を示している。
【００３５】
物性値の測定は特に断りのない限り室温（２５℃）で行った。シリコーン樹脂には１液性と２液性のものがあり、用途に応じて使い分けることが出来る。ヒートサイクル（ＨＣ）試験で使用した電力用半導体装置の構造は図１に示したものである。
【００３６】
（実施例１：針入度と破断伸び率）
所定形状の円錐（１０２．５ｇ）を試料の切断面に５秒間乗せ、円錐の試料への進入深さをｍｍ単位で測定したものが針入度である。針入度はちょう度とも呼ばれている（JIS-K2220）。針入度の測定試料は樹脂硬化物を切断機で切って作成した。
【００３７】
破断伸び率は、「接着された試験片を用いて接着剤−剛性被着材の引張りせん断接着強さ試験方法（JIS-K6850）」に準じて測定した。試験片は板状の樹脂硬化物（100mmｘ25mmｘ1.6mm）を２枚接着したもので、接着面の大きさは25mmｘ12.5mm、接着層の厚さは0.1mmである。試験片が接着部で破断するように引張試験機で試験片の長軸方向に荷重を加え、破断直前の試験片の長さを測定する。破断直前の試験片の長さと試験前の試験片の長さを比較すると破断伸び率が求められる。測定はAutograph AG-5000D（SHIMADZU製）を用いて、試験速度1mm/minで行った。
【００３８】
樹脂１０の針入度と破断伸び率は、それぞれ、55(mm）と6.5（％)であった。また、樹脂１０で封止された電力用半導体装置にヒートサイクル試験を行ったところ、封止樹脂体６ａに亀裂は生じなかった。ヒートサイクル試験では、電力用半導体装置を-４０℃で３０分間保持した後、１２５℃で３０分間保持するというサイクルを１０００回繰り返した。
【００３９】
樹脂３０の場合、針入度は55(mm）、破断伸び率は1.5（％)で、ヒートサイクル試験の結果、亀裂が発生した。同様にして３１種類のシリコーン樹脂を評価した結果を図４に示す。同図では針入度の小さい順に測定結果が並べられている。図５は針入度と破断伸び率の測定結果を分析したもので、同図で「○」はヒートサイクル試験の結果、亀裂が生じなかったことを、「Ｘ」は亀裂が生じたことを表している。
【００４０】
針入度をｘ（ｍｍ）、破断伸び率をｙ（％）とすると、ヒートサイクル試験の結果、亀裂が生じたシリコーン樹脂のｘとｙの間には、原点を通る直線関係（ｙ＝０．０３１ｘ）が成立した。図５には傾きが０．０４と０．１の直線を示してある。これに対して、亀裂が生じなかったシリコーン樹脂はすべてこれらの直線よりも上側に存在した。なお針入度がゼロの場合、破断伸び率はゼロである。
【００４１】
図５から針入度に対する破断伸び率の比が大きいシリコーン樹脂ほど亀裂が生じにくいことがわかる。図５は針入度と破断伸び率という比較的簡便に測定できる物性値から、亀裂の生じやすさが評価できることを示していると考えられる。  針入度に対する破断伸び率の比は大きいほど望ましいが、その一つの目安は、０．０４よりも大きいことである。針入度に対する破断伸び率の比が０．１以上であれば、亀裂が実質的に生じない上に、ゲル性が十分有り、取り扱いも簡単であるためさらに望ましい。
【００４２】
（実施例２：針入度）
図４には、実施例１でヒートサイクル試験を行った電力用半導体装置に気泡が発生していたか否かを調べた結果も示されている。
針入度が８０である樹脂２９は、ヒートサイクル試験で亀裂と気泡が発生した。針入度が８２である樹脂１８は、ヒートサイクル試験で亀裂も気泡も発生しなかった。
【００４３】
図４から針入度が小さいほど、気泡が発生しにくくなる傾向がみられることがわかる。気泡が発生すると絶縁耐圧が低下するので、針入度は小さいほど望ましいが、その一つの目安は、８０よりも小さいことである。また７０以下であればさらに気泡が発生しにくくなるのでさらに好ましい。ただし針入度が低くなりすぎるとゲル性が低くなり、取り扱いにくくなる上に、かえって亀裂が生じやすくなるので、針入度は１０以上であることが好ましい。
【００４４】
シリコーン樹脂の針入度を１０〜８０に、さらに好ましくは１０〜７０に調整することで、ヒートサイクル試験やパワーサイクル試験の際に電力用半導体装置内の隙間から気泡が発生することを、また振動試験の際にアルミワイヤ１２が断裂破壊することを抑制できる。気泡の発生やアルミワイヤの断裂破壊が抑制できれば半導体装置の信頼性も向上する。
【００４５】
（実施例３：針入度の温度依存性）
室温での針入度が６０前後のシリコーン樹脂を４種類選択し、−８０℃で測定した針入度とヒートサイクル試験の結果を比較した。ここでのヒートサイクル試験では、電力用半導体装置を-５５℃で３０分間保持した後、１２５℃で３０分間保持するというサイクルを１０００回繰り返した。
【００４６】
先ず−８０℃まで冷却した試料を用いて針入度を測定し、それから、徐々に温度をあげて行き、室温で再び針入度を測定した。図６は評価結果をまとめたものである。この図には２５℃で測定した針入度に対する−８０℃で測定した針入度の比率（％）が表示してある。
【００４７】
針入度の比率が小さいシリコーン樹脂ほど亀裂が生じやすいことがわかる。すなわち室温と−８０℃の針入度を比較することによって、例えば-５５℃〜１２５℃という広い温度範囲のヒートサイクル試験の結果を予測できる。
針入度の比率は大きいほど望ましいが、その一つの目安は、５０％よりも大きいことである。針入度の比率は、５０％以上であれば例えば-５５℃〜１２５℃の範囲で亀裂が生じないので望ましく、７０％以上であればより低温度でのヒートサイクル試験でも亀裂が発生しにくくなるのでさらに望ましい。
【００４８】
針入度の比率が望ましくは５０％以上、より望ましくは７０％以上に調整されたシリコーン樹脂は、寒冷温度でも比較的高い弾性率を有する。このため低温ヒートサイクル試験、パワーサイクル試験、または振動試験を行う際に、気泡、亀裂、界面剥離の発生、あるいはアルミワイヤの断裂破壊を防止することができ、半導体装置の信頼性も向上する。特に寒冷地仕様の自動車および電車向けの電力用半導体装置の封止樹脂として効果が大きい。
【００４９】
ここで、シリコーン樹脂の針入度と温度の関係について補足しておく。図７は針入度の温度依存性を概念的に表した図である。シリコーン樹脂には結晶領域（領域 I）、結晶＋ゲル体（領域 II）、ゲル体（領域III）の３つの状態が存在し、個々の領域で特徴的な針入度を持っている。ゲル体は液体と呼ばれることもある。  領域 IIと領域IIIの境界は−４５℃付近に存在し、融点と呼ばれている。この融点を境にして針入度および弾性率は大きく変化するのが通常である。実施例３では結晶＋ゲル体（液体）からなる領域 IIを代表する温度として−８０℃を選んだのであって、寒冷側の測定温度を−８０℃に限定するものではない。
【００５０】
（実施例４：剪断弾性率）
樹脂硬化物で円筒状の試験片（φ25mmｘ4mm）を作成し、動力学的試験の結果と、亀裂の発生状況の関係を調べた。動力学的試験は、正弦的な周期応力に対する材料の応答を測定する試験方法である。応力と歪みは一般に位相が等しくないので、弾性率と位相角（または減衰項）を決定できる。動力学的試験の結果は次式によって定義される複素剪断弾性率（Ｇ*）で表される（「高分子と複合材料の力学的性質」，L.E.Nielsen著，化学同人，1976）。
Ｇ*＝Ｇ'＋ｉＧ''
【００５１】
ここで、複素剪断弾性率（Ｇ*）の実数部は貯蔵弾性率（Ｇ'）と、また虚数部は損失弾性率（Ｇ''）と呼ばれ、ともに周期応力の周波数に依存する物性値である。貯蔵弾性率（Ｇ'）は周波数が増加するほど徐々に増加してある値（剛性弾性率）に近づく傾向を示すのに対し、損失弾性率（Ｇ''）は周波数の増加に対して最初増加し、中央部でピークを示した後、また減少する。
【００５２】
剪断弾性率は２５℃で、DYNAMIC ANALYZERRDA（Rheometrics社製）を用いて測定した。周波数は１０Ｈｚ、１Ｈｚ、０．１Ｈｚの場合を検討した。樹脂２９に対する貯蔵弾性率（Ｇ'）と損失弾性率（Ｇ''）の測定結果を図８に示す。周波数が低いほど、貯蔵弾性率と損失弾性率の差がはっきり現れている。図中には損失弾性率（Ｇ''）の貯蔵弾性率（Ｇ'）に対する割合（％）が示されている。周波数が１Ｈｚでは、貯蔵弾性率（Ｇ'）に対する損失弾性率（Ｇ''）の比は１６％であるのに対し、０．１Ｈｚでは５％である。樹脂２９を使用して電力用半導体装置を作成し、ヒートサイクル試験を行ったところ、封止樹脂体に亀裂が生じた。
【００５３】
同様にして５種類のシリコーン樹脂を評価した結果を図９に示した。この図は、剪断弾性率の測定結果において、貯蔵弾性率（Ｇ'）に対する損失弾性率（Ｇ''）の比が大きいシリコーン樹脂ほど亀裂が生じにくいことを示していると考えられる。貯蔵弾性率（Ｇ'）に対する損失弾性率（Ｇ''）の比は大きいほど望ましいが、その一つの目安は、１７％よりも大きいことである。
【００５４】
測定は周波数が０．１〜１Ｈｚの範囲で行うとして、貯蔵弾性率（Ｇ'）に対する損失弾性率（Ｇ''）の比が、１７％以上に調整された半導体封止樹脂は、通常のヒートサイクル試験では亀裂が発生しないので好ましく、特にその比が２０％以上であればさらに亀裂が発生しにくくなるのでさらに好ましい。
【００５５】
（実施例５：硬化温度）
シリコーン樹脂は−５℃前後で保存することが望ましいとされ、この温度では実質的に硬化は起こらない。これより温度が高くなると、徐々に硬化が起こり始め、温度の上昇とともに硬化時間は短縮する。図３には「保存安定性」として、保存温度と保存期間の目安が示されている。
【００５６】
半導体封止樹脂Ａの硬化温度は、ヒートサイクル試験の上限温度以下であるように調整されている。具体的には、図４に示されているように、７０℃から１２５℃の範囲にある。硬化温度は硬化時間に依存する値であるので、硬化時間は１〜２時間を標準とした。
【００５７】
硬化温度がヒートサイクル試験の上限温度よりも低いので、ヒートサイクル試験で電力用半導体装置、特に封止樹脂体６ａに発生する応力を小さくすることができる。例えば樹脂２２の場合、硬化温度は８０℃（硬化時間：２時間）で、アルミワイヤ１２への影響は見られなかった。
封止樹脂体６ａに発生する応力を小さくすることで、亀裂の発生や、界面剥離を防止する効果が高くなる。さらにアルミワイヤ１２への応力負荷も軽減し、アルミワイヤ１２の断裂破壊を防止することができる。
【００５８】
アルミワイヤ１２の断裂破壊を防止できるので、必要とされる絶縁耐圧特性や部分放電発生電圧特性を確保できる。例えば、電力用半導体装置の絶縁耐圧は6.0kV/mm、部分放電発生電圧は3.3kVであった。
【００５９】
（実施例６：Ｖ−１評価）
図４は半導体封止樹脂の難燃性を評価した結果も示している。難燃性試験は VERTICAL BURNING TEST FOR CLASSIFYING MATERIALS (UL94-1980-1985) に基づいて行い、図中には判定基準Ｖ−１を満足した樹脂硬化物は「○」と、判定基準Ｖ−１を満足しなかった樹脂硬化物は「×」と表示してある。
判定基準Ｖ−１を満足する樹脂硬化物は接炎中止後３０秒を超えて有炎燃焼しない。半導体封止樹脂にＶ−１相当の難燃性を付与することで、火災時に燃焼破壊を遅らせることができ、半導体装置の信頼性が向上する。
【００６０】
実施例１から６で示した半導体封止樹脂の特性は互いに独立しているものではない。複数の特性を同時に満足するように半導体封止樹脂を調整することは可能で、例えば樹脂１４は全ての条件を満足している。
複数の特性を同時に満足するようにシリコーン樹脂を調整することで、電力用半導体装置の性能を低下させる複数の原因に対して一度に対処することができる。
【００６１】
（実施例７：充填剤）
半導体封止樹脂に線膨張係数の低い充填剤を混入させると、ヒートサイクル試験やパワーサイクル試験によってセラミック基板８や電力用半導体素子１１との間で起こる封止樹脂体の界面剥離や亀裂の発生が抑えられることがわかった。
【００６２】
充填剤には線膨張係数が低いだけではなく、電気絶縁性に優れ、絶縁耐圧が１５ｋV/ｍｍ程度またはそれ以上であること、さらに母材であるシリコーン樹脂と反応を起こさないことなどの特性が要求される。充填剤の具体的な例としてはシリカ、アルミナなどの無機化合物をあげることができる。これらの無機化合物は部分放電に曝されても侵食されにくい。
【００６３】
樹脂１４に球状のシリカ（直径10μm）を５０重量％添加したところ、混成物としての樹脂硬化物は、線膨張係数が1×10-3/℃から0.3×10-3/℃に低下した。
【００６４】
同様の効果を得ることができる充填剤化合物として、金属酸化物（TiO2、LiO2、ZnO、CaO、MgO、FeO、SnO、Sb2O3）、金属窒化物（BN、AlN）、金属水酸化物（CaOH,、MgOH、Al(OH)3）、金属有機酸塩（CaSiO3、MgCO3、ZnCO3、BaCO3、CaSO4、BaSO4）、金属無機酸塩（CaSiO3、CaTiO3、MoS、Zn(BO3)2）、有機高分子量体（ポリスチレン、ポリアクリル、ポリフェノール、ポリブタジエン）などをあげることが出来る。
【００６５】
上記の化合物は入手しやすく、容易に加工できるという利点が有る。中でも有機高分子量体は比重がシリコーン樹脂とほぼ同じであるため、シリコーン樹脂の中で均一に分散しやすく、取り扱い性に優れている。
充填剤の形状に特に制限はない。球状、粒状、板状、片状、不規則状、海綿状、針状、枝状、中空状のものを等しく用いることができるが、球状のものが手に入りやすいので望ましい。
【００６６】
充填剤を母材であるシリコーン樹脂に対して１０重量％程度添加すると線膨張係数が目立って低くなり始める。線膨張係数が低下する効果を充分に得るには、充填剤を３０重量％以上添加する必要があるが、添加量が８０％を超えると粘度が高くなり、かえって亀裂が生じやすくなる。このため充填剤の添加量は母材であるシリコーン樹脂に対して１０重量％から８０重量％であることが望ましく、３０重量％から８０重量％であればさらに望ましい。
【００６７】
シリコーン樹脂にこれらの線膨張係数の小さな充填材を混入すると、封止樹脂体の線膨張係数が絶縁板３、電力用半導体素子１１あるいは制御基板４のそれに近づくため、亀裂や界面剥離が防止され電力用半導体装置の信頼性が向上する。
【００６８】
【発明の効果】
本発明にかかる半導体装置は、金属ベース板の上部に固定された半導体素子と、所定温度で硬化させた硬化物の室温における破断伸び率が室温における針入度（単位：ｍｍ）の４％以上に調整され、かつ所定温度で硬化させた硬化物の室温での針入度が、１０ｍｍ以上、８０ｍｍ以下に調整され、かつ所定温度で硬化させた硬化物の室温での損失弾性率が、測定周波数０．１Ｈｚから１Ｈｚの範囲において、貯蔵弾性率の１７％以上に調整されたシリコーン樹脂で形成され、半導体素子を被覆する封止樹脂体と、封止樹脂体を囲繞する筐体とを備えているので、半導体装置の封止樹脂体に亀裂が発生することを防止できる。
【００６９】
封止樹脂体を、所定温度で硬化させた硬化物の室温での針入度が、１０ｍｍ以上、８０ｍｍ以下に調整されたシリコーン樹脂で形成することにより、半導体装置の封止樹脂体に気泡が発生することを抑制できる。また、封止樹脂体を、所定温度で硬化させた硬化物の−８０℃での針入度が、室温での針入度の５０％以上に調整されたシリコーン樹脂で形成することにより、低温度でのヒートサイクル試験で亀裂が発生することを防止できる。
【００７０】
また、封止樹脂体を、硬化温度がヒートサイクル試験の上限温度以下に調整されたシリコーン樹脂で形成することにより、電力用半導体装置の封止樹脂体に亀裂が発生することを防止できる。
また、封止樹脂体を、難燃性評価基準であるＶ−１を満足するように調整されたシリコーン樹脂で形成することにより、火災時に電力用半導体装置の燃焼破壊を遅らせることができる。
【００７１】
また、封止樹脂体が、シリコーン樹脂よりも線膨張率が低い充填剤を含むことにより、電力用半導体装置の封止樹脂体に亀裂が発生することを防止できる。
充填剤は、金属酸化物、金属窒化物、金属水酸化物、金属有機燐酸塩、金属無機酸塩または有機高分子量体からなるので、電力用半導体装置の封止樹脂体に亀裂が発生することを防止できる。
封止樹脂体は、充填剤をシリコーン樹脂に対し３０〜８０重量％含むことにより、電力用半導体装置の封止樹脂体に亀裂が発生することを防止できる。
【００７２】
筐体が、外部から電力用半導体素子に制御信号を供給可能な外部端子台を有することにより、制御基板を電力用半導体装置の外部に配置することが可能になる。
また、封止樹脂体の上面に熱硬化性樹脂で形成されかつ筐体に囲繞される構造樹脂体を備え、構造樹脂体が電力用半導体素子に電力を供給するエミッタ電極とコレクタ電極を被覆することにより、エミッタ電極とコレクタ電極を絶縁板を介して積層することが不要となる。
【図面の簡単な説明】
【図１】  本発明にかかる電力用半導体装置の実施の形態１を示す側面断面図である。
【図２】  本発明にかかる電力用半導体装置の実施の形態２を示す側面断面図である。
【図３】  半導体封止樹脂の基礎特性を説明するための図である。
【図４】  半導体封止樹脂の物性値とヒートサイクル試験の測定結果を説明するための図である。
【図５】  半導体封止樹脂の針入度と破断伸び率を測定した結果を説明するための図である。
【図６】  針入度の温度依存性を調べた結果を説明するための図である。
【図７】  シリコーン樹脂が温度によって状態が変化することを説明するための図である。
【図８】  樹脂２７の貯蔵弾性率と損失弾性率を測定した結果を説明するための図である。
【図９】  半導体封止樹脂の剪断弾性率を測定した結果をまとめた図である。
【図１０】  従来の電力用半導体装置を示す側面断面図である。
【図１１】  電力用半導体装置に充填された従来の封止樹脂体に発生する気泡（ａ）、亀裂（ｂ）および界面剥離（ｃ）を説明するための図である。
【符号の説明】
１  エミッタ電極                    ２  コレクタ電極
３  絶縁板                          ４  制御基板
５  樹脂ケース                      ６ａ  封止樹脂体
７  金属ベース板                    ８  セラミック基板
９  上基板電極                    １０  電力用半導体素子
１１  下基板電極                    １２  アルミワイヤ
１３  内部端子台                    １４  蓋
１５  外部端子台                    １６  接続端子
１７  予備絶縁板
【図１】
0004130527.tif 000002
【図２】
0004130527.tif 000003
【図３】
0004130527.tif 000004
【図４】
0004130527.tif 000005
【図５】
0004130527.tif 000006
【図６】
0004130527.tif 000007
【図７】
0004130527.tif 000008
【図８】
0004130527.tif 000009
【図９】
0004130527.tif 000010
【図１０】
0004130527.tif 000011
【図１１】
0004130527.tif 000012